(57)【要約】      （修正有）【課題】鉄鋼材料又は鉄系合金である金属部材と炭素繊維強化樹脂材料中の炭素繊維の接触により発生する異種材料接触腐食の抑制が可能な、金属−炭素繊維強化樹脂材料複合体の提供。【解決手段】鉄鋼材料又は鉄系合金である金属部材１１と、金属部材の少なくとも一つの面に設けられ、熱硬化性樹脂を含む樹脂層１３と、樹脂層の面上に設けられ、炭素繊維材料１０２と熱可塑性を有するマトリクス樹脂１０１とを含む炭素繊維強化樹脂材料１２と、を有し、樹脂層の１６０〜１８０℃での押し込み弾性率がマトリクス樹脂の１６０〜１８０℃での押し込み弾性率よりも高い、金属−炭素繊維強化樹脂材料複合体１が提供される。【選択図】図２
2019181946.tif 000002
【特許請求の範囲】
【請求項１】
鉄鋼材料又は鉄系合金である金属部材と、
前記金属部材の少なくとも一つの面に設けられ、熱硬化性樹脂を含む樹脂層と、
前記樹脂層の面上に設けられ、炭素繊維材料と熱可塑性を有するマトリクス樹脂とを含む炭素繊維強化樹脂材料と、を有し、
前記樹脂層の１６０〜１８０℃での押し込み弾性率が前記マトリクス樹脂の１６０〜１８０℃での押し込み弾性率よりも高い、金属−炭素繊維強化樹脂材料複合体。
【請求項２】
前記樹脂層の厚みは、５μｍ以上である、請求項１に記載の金属−炭素繊維強化樹脂材料複合体。
【請求項３】
前記鉄鋼材料又は鉄系合金が、亜鉛系めっき層を備えるめっき鋼材である、請求項１又は２に記載の金属−炭素繊維強化樹脂材料複合体。
【請求項４】
前記マトリクス樹脂は、フェノキシ類、ポリカーボネート類、ポリエチレンテレフタレート類、ポリエチレン２，６ナフタレート類、ナイロン類、ポリプロピレン類、ポリエチレン類、ポリエポキシエーテルケトン類及びポリフェニレンスルフィド類からなる群より選ばれる少なくとも１種を含み、前記樹脂層に含まれる樹脂は、エポキシ類、ウレタン類、ポリエステル類、メラミン類、フェノール類及びアクリル類からなる群より選ばれる少なくとも１種を含む、請求項１〜３のいずれか一項に記載の金属−炭素繊維強化樹脂材料複合体。
【請求項５】
前記マトリクス樹脂は、フェノキシ類を含む、請求項１〜４のいずれか一項に記載の金属−炭素繊維強化樹脂材料複合体。
【請求項６】
前記樹脂層は、エポキシ類を含む、請求項１〜５のいずれか一項に記載の金属−炭素繊維強化樹脂材料複合体。
【請求項７】
鉄鋼材料又は鉄系合金である金属部材の少なくとも１つの面に、熱硬化性樹脂を含む樹脂膜を形成する工程と、
前記樹脂膜が形成された面の少なくとも一部に、炭素繊維材料と、熱可塑性樹脂を含むマトリクス樹脂と、を含有する炭素繊維強化樹脂材料又は炭素繊維強化樹脂材料成形用プリプレグを配置する工程と、
加熱温度Ｔで加熱圧着して樹脂層及び炭素繊維強化樹脂材料層を形成する工程とを含み、前記樹脂層の１６０〜１８０℃での押し込み弾性率が前記マトリクス樹脂の１６０〜１８０℃での押し込み弾性率よりも高い、金属−炭素繊維強化樹脂材料複合体の製造方法。
【請求項８】
鉄鋼材料又は鉄系合金である金属部材の少なくとも１つの面上に、熱硬化性樹脂を含有する樹脂シートを配置する工程と、
前記樹脂シートの、前記金属部材と反対側の面上の少なくとも一部に、炭素繊維材料と、熱可塑性樹脂を含有するマトリクス樹脂と、を有する炭素繊維強化樹脂材料又は炭素繊維強化樹脂材料成形用プリプレグを配置する工程と、
加熱温度Ｔで加熱圧着して樹脂層及び炭素繊維強化樹脂材料層を形成する工程とを含み、前記樹脂層の１６０〜１８０℃での押し込み弾性率が前記マトリクス樹脂の１６０〜１８０℃での押し込み弾性率よりも高い、金属−炭素繊維強化樹脂材料複合体の製造方法。
【請求項９】
前記加熱温度Ｔが、前記マトリクス樹脂の融点以上である、請求項７又は８に記載の金属−炭素繊維強化樹脂材料複合体の製造方法。
【発明の詳細な説明】
【技術分野】
【０００１】
本発明は、金属−炭素繊維強化樹脂材料複合体及び金属―炭素繊維強化樹脂材料複合体の製造方法に関する。
【背景技術】
【０００２】
炭素繊維をマトリクス樹脂に含有させて複合化した炭素繊維強化プラスチック（ＣＦＲＰ：Ｃａｒｂｏｎ  Ｆｉｂｅｒ  Ｒｅｉｎｆｏｒｃｅｄ  Ｐｌａｓｔｉｃｓ）は、軽量で引張強度や加工性等に優れる。そのため、ＣＦＲＰは、民生分野から産業用途まで広く利用されている。自動車産業においても、燃費、その他の性能の向上につながる車体軽量化のニーズを満たすため、ＣＦＲＰの軽量性、引張強度、加工性等に着目し、自動車部材へのＣＦＲＰの適用が検討されている。
【０００３】
しかし、ＣＦＲＰ単体を自動車部材へ適用する場合において、ＣＦＲＰの圧縮強度が小さいという問題があり、マトリクス樹脂に熱硬化性樹脂を用いたＣＦＲＰでは脆性破壊が発生しやすい等の問題点がある。そのため、最近では、金属部材とＣＦＲＰとを積層して一体化（複合化）させた複合材料の開発が進められている。
【０００４】
金属部材とＣＦＲＰとを複合化するためには、金属部材とＣＦＲＰとを接合することが必要であり、接合方法としては、一般に、エポキシ樹脂系の熱硬化性接着剤を使用する方法が知られている。しかし、上記のように、マトリクス樹脂に熱硬化性樹脂を用いたＣＦＲＰでは脆性破壊が発生しやすいという問題があるため、マトリクス樹脂に熱可塑性樹脂を用いた熱可塑性炭素繊維強化プラスチック（ＣＦＲＴＰ：Ｃａｒｂｏｎ  Ｆｉｂｅｒ  Ｒｅｉｎｆｏｒｃｅｄ  Ｔｈｅｒｍｏ  Ｐｌａｓｔｉｃｓ）の開発が進められている。
【０００５】
例えば、以下の特許文献１では、金属材、ＣＦＲＴＰ、ＣＦＲＴＰのマトリクス樹脂等を積層したＣＦＲＴＰ複合体を射出成形で製造する方法が提案されている。
【先行技術文献】
【特許文献】
【０００６】
【特許文献１】特開２０１６−１５０５４７号公報
【発明の概要】
【発明が解決しようとする課題】
【０００７】
しかし、本発明者らは、金属部材とＣＦＲＴＰとの接合条件によっては、金属部材に炭素繊維が接触する可能性があり、周囲の水分のような電解液と共に局部電池を形成して、金属部材が腐食する現象（異種材料接触腐食）が発生することを発見した。また、本発明者らは、金属部材が鉄鋼材料又は鉄系合金の場合、これらは表面に安定な酸化皮膜や不働態膜を形成せず比較的腐食しやすい材料であるため、異種材料接触腐食がより顕著に発生することを発見した。
【０００８】
そこで、本発明は、上記問題に鑑みてなされたものであり、金属部材、より具体的には鉄鋼材料又は鉄系合金と炭素繊維強化樹脂材料中の炭素繊維の接触により発生する異種材料接触腐食の抑制が可能な、金属−炭素繊維強化樹脂材料複合体を提供することを目的とする。
【課題を解決するための手段】
【０００９】
本発明は上記のような知見に基づいてなされたものであり、その要旨は以下のとおりである。
［１］鉄鋼材料又は鉄系合金である金属部材と、前記金属部材の少なくとも一つの面に設けられ、熱硬化性樹脂を含む樹脂層と、前記樹脂層の面上に設けられ、炭素繊維材料と熱可塑性を有するマトリクス樹脂とを含む炭素繊維強化樹脂材料と、を有し、前記樹脂層の１６０〜１８０℃での押し込み弾性率がマトリクス樹脂の１６０〜１８０℃での押し込み弾性率よりも高い、金属−炭素繊維強化樹脂材料複合体。
［２］前記樹脂層の厚みは、５μｍ以上である、［１］に記載の金属−炭素繊維強化樹脂材料複合体。
［３］前記鉄鋼材料又は鉄系合金が、亜鉛系めっき層を備えるめっき鋼材である、［１］又は［２］に記載の金属−炭素繊維強化樹脂材料複合体。
［４］前記マトリクス樹脂は、フェノキシ類、ポリカーボネート類、ポリエチレンテレフタレート類、ポリエチレン２，６ナフタレート類、ナイロン類、ポリプロピレン類、ポリエチレン類、ポリエポキシエーテルケトン類及びポリフェニレンスルフィド類からなる群より選ばれる少なくとも１種を含み、前記樹脂層に含まれる樹脂は、エポキシ類、ウレタン類、ポリエステル類、メラミン類、フェノール類及びアクリル類からなる群より選ばれる少なくとも１種を含む、［１］〜［３］のいずれか一つに記載の金属−炭素繊維強化樹脂材料複合体。
［５］前記マトリクス樹脂は、フェノキシ類を含む、［１］〜［４］のいずれか一つに記載の金属−炭素繊維強化樹脂材料複合体。
［６］前記樹脂層は、エポキシ類を含む、［１］〜［５］のいずれか一つに記載の金属−炭素繊維強化樹脂材料複合体。
［７］鉄鋼材料又は鉄系合金である金属部材の少なくとも１つの面に、熱硬化性樹脂を含む樹脂膜を形成する工程と、
前記樹脂膜が形成された面の少なくとも一部に、炭素繊維材料と、熱可塑性樹脂を含むマトリクス樹脂と、を含有する炭素繊維強化樹脂材料又は炭素繊維強化樹脂材料成形用プリプレグを配置する工程と、
加熱温度Ｔで加熱圧着して樹脂層及び炭素繊維強化樹脂材料層を形成する工程とを含み、前記樹脂層の１６０〜１８０℃での押し込み弾性率が前記マトリクス樹脂の１６０〜１８０℃での押し込み弾性率よりも高い、金属−炭素繊維強化樹脂材料複合体の製造方法。
［８］鉄鋼材料又は鉄系合金である金属部材の少なくとも１つの面上に、熱硬化性樹脂を含有する樹脂シートを配置する工程と、
前記樹脂シートの、前記金属部材と反対側の面上の少なくとも一部に、炭素繊維材料と、熱可塑性樹脂を含有するマトリクス樹脂と、を有する炭素繊維強化樹脂材料又は炭素繊維強化樹脂材料成形用プリプレグを配置する工程と、
加熱温度Ｔで加熱圧着して樹脂層及び炭素繊維強化樹脂材料層を形成する工程とを含み、前記樹脂層の１６０〜１８０℃での押し込み弾性率が前記マトリクス樹脂の１６０〜１８０℃での押し込み弾性率よりも高い、金属−炭素繊維強化樹脂材料複合体の製造方法。
［９］前記加熱温度Ｔが、前記マトリクス樹脂の融点以上である、［７］又は［８］に記載の金属−炭素繊維強化樹脂材料複合体の製造方法。
【発明の効果】
【００１０】
上記のように、ＣＦＲＴＰに含まれる熱可塑性を有するマトリクス樹脂の１６０〜１８０℃での押し込み弾性率よりも１６０〜１８０℃での押し込み弾性率が高い熱硬化性樹脂を樹脂層に用いることにより、金属部材、樹脂層、及びＣＦＲＴＰ層を接合する際の加熱圧着時に熱硬化性樹脂を含む樹脂層の方がＣＦＲＴＰのマトリクス樹脂より硬い状態にできるため、樹脂層中に炭素繊維が侵入することを抑制することが可能となる。
【００１１】
以上説明したように本発明によれば、金属部材、具体的には鉄鋼材料又は鉄系合金と炭素繊維強化樹脂材料中の炭素繊維の接触により発生する異種材料接触腐食の抑制が可能となり、金属部材に比較的腐食しやすい鉄鋼材料又は鉄系合金を使用した場合であっても、金属−炭素繊維強化樹脂材料複合体の耐食性を向上させることができる。
【図面の簡単な説明】
【００１２】
【図１】本発明の第１の実施形態に係る金属−ＣＦＲＴＰ複合体の断面構造を示す模式図である。
【図２】同実施形態に係る金属−ＣＦＲＴＰ複合体の別の態様の断面構造を示す模式図である。
【図３】厚みの測定方法について説明するための説明図である。
【図４】同実施形態に係る金属−ＣＦＲＴＰ複合体の製造工程の一例を示す説明図である。
【図５】同実施形態に係る金属−ＣＦＲＴＰ複合体の別の態様の製造工程の一例を示す説明図である。
【発明を実施するための形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
＜背景＞
上述したように、本発明者らは、金属部材とＣＦＲＴＰとの接合条件によっては、金属部材に炭素繊維が接触した複合材料となり、周囲の水分のような電解液と共に局部電池を形成し、金属部材が腐食する異種材料接触腐食が発生することを発見した。例えば、接着樹脂を用いて金属部材とＣＦＲＴＰとを加熱圧着して複合化する場合において、加熱圧着時に金属部材とＣＦＲＴＰを接着する接着樹脂が、ＣＦＲＴＰのマトリクス樹脂よりも軟化しやすいような接着部材及びＣＦＲＴＰを用いたとき、加熱圧着時に、接着樹脂及びＣＦＲＴＰのマトリクス樹脂が軟化し、軟化した接着樹脂中にＣＦＲＴＰ中の炭素繊維が侵入することがある。接着樹脂中に侵入した炭素繊維は、金属部材と接触した状態や金属部材近傍に位置した状態で存在する場合がある。このような炭素繊維が金属部材に接触している箇所に、例えば水分などの電解質を含有する物質が存在すると、炭素繊維と金属部材とで局部電池が形成され、炭素繊維より卑である金属部材が腐食する。炭素繊維と金属部材が直接接触していない場合でも、金属部材の近傍に炭素繊維が存在する場合は、水分等により導通し、金属部材が腐食することがある。特に、金属部材が表面に安定な酸化皮膜や不働態膜を形成しない鉄鋼材料又は鉄系合金である場合、これらは比較的腐食しやすいため、炭素繊維との接触による異種材料接触腐食が顕著に発生する。さらに、鉄に対して犠牲防食作用を持つ亜鉛を含む亜鉛系めっき層が表面に設けられた鉄鋼材料又は鉄系合金である場合では、炭素繊維と亜鉛系めっき層との間でさらに大きな電位差が生じやすく、異種材料接触腐食がより顕著に発生する。
【００１５】
従って、本発明者らは、金属部材とＣＦＲＴＰとの加熱圧着時に、ＣＦＲＴＰ中の炭素繊維の接着樹脂中への侵入を防止し、金属部材と炭素繊維を十分に離間することで、金属部材と炭素繊維とで形成される局部電池による金属部材の腐食を抑制することに着想した。具体的には、金属部材とＣＦＲＴＰとの間に、ＣＦＲＴＰのマトリクス樹脂よりも高い１６０〜１８０℃での押し込み弾性率を有する熱硬化性の樹脂層を設けることで、加熱圧着時における金属部材と炭素繊維の接触を防ぐことに想到した。金属部材と炭素繊維の接触を防ぐことで、金属部材が比較的腐食しやすい鉄鋼材料又は鉄系合金や亜鉛系めっき鋼板であっても、異種材料接触腐食を十分に抑制できるため、改善した耐食性を有する複合体を得ることが可能となる。
【００１６】
＜金属−炭素繊維強化樹脂材料複合体の構成＞
まず、図１〜３を参照しながら、本発明の第１の実施形態に係る金属−炭素繊維強化樹脂材料複合体の構成について説明する。図１〜３は、本実施形態に係る金属−炭素繊維強化樹脂材料複合体としての金属−ＣＦＲＴＰ複合体１の積層方向における断面構造を示す模式図である。
【００１７】
図１に示すように、金属−ＣＦＲＴＰ複合体１は、金属部材１１と、ＣＦＲＴＰ層１２と、樹脂層１３と、を備える。代替的に、金属−ＣＦＲＴＰ複合体１は、金属部材１１と、ＣＦＲＴＰ層１２と、樹脂層１３とのみからなっていてもよい。したがって、金属部材１１とＣＦＲＴＰ層１２とは、樹脂層１３を介して複合化されている。ここで、「複合化」とは、金属部材１１とＣＦＲＴＰ層１２とが、樹脂層１３を介して接合され（貼り合わされ）、一体化していることを意味する。また、「一体化」とは、金属部材１１、ＣＦＲＴＰ層１２及び樹脂層１３が、加工や変形の際、一体として動くことを意味する。
【００１８】
本実施形態では、樹脂層１３は熱硬化性樹脂であって、金属部材１１の少なくとも片側の面に接するように設けられており、金属部材１１とＣＦＲＴＰ層１２とを強固に接着している。ただし、樹脂層１３及びＣＦＲＴＰ層１２は、金属部材１１の片面のみに設けられている場合のみならず、両面にそれぞれ設けられていてもよい。また、２つの金属部材１１の間に樹脂層１３とＣＦＲＴＰ層１２とを含む積層体が挟み込まれるような構造にしてもよい。
【００１９】
本実施形態に係る金属−炭素繊維強化樹脂材料複合体１は、ＣＦＲＴＰ層１２又は樹脂層１３上に、更に、塗膜を有してもよい。この塗膜は、例えば、手塗装、吹付塗装、ロールコーター、浸漬塗装、電着塗装、紛体塗装等により形成することができる。後述するが、金属部材１１の面上に設けられる樹脂層１３は、その厚みが５μｍ以上であることが好ましく、これにより、炭素繊維の接触を効果的に防ぎ十分に絶縁性を確保することができる。
【００２０】
以下、金属−ＣＦＲＴＰ複合体１の各構成要素及びその他の構成について詳述する。
【００２１】
（金属部材１１）
金属部材１１の材質、形状及び厚みなどは、プレス等による成形加工が可能であれば特に限定されるものではないが、形状は薄板状が好ましい。金属部材１１の材質としては、例えば、鉄、アルミニウム、マグネシウム及びこれらの合金などが挙げられる。ここで、合金の例としては、例えば、鉄系合金（ステンレス鋼を含む）、Ａｌ系合金、Ｍｇ合金などが挙げられる。金属部材１１の材質は、鉄鋼材料（鋼材）、鉄系合金、アルミニウム又はマグネシウムであることが好ましく、他の金属種に比べて引張強度が高い鉄鋼材料又は鉄系合金であることがより好ましい。上述したように、金属部材１１が鉄鋼材料又は鉄系合金である場合、これらの表面には酸化皮膜等が形成されず比較的腐食が進行しやすいため、異種材料接触腐食がより顕著に発生する。したがって、鉄鋼材料又は鉄系合金を使用した複合体において、本発明に係る構成にして異種材料接触腐食を抑制することが極めて有効である。そのような鉄鋼材料としては、例えば、日本工業規格（ＪＩＳ）等で規格された鉄鋼材料があり、一般構造用や機械構造用として使用される炭素鋼、合金鋼、高張力鋼等を挙げることができる。このような鉄鋼材料の具体例としては、冷間圧延鋼材、熱間圧延鋼材、自動車構造用熱間圧延鋼板材、自動車加工用熱間圧延高張力鋼板材、自動車構造用冷間圧延鋼板材、自動車加工用冷間圧延高張力鋼板材、熱間加工時に焼き入れを行った一般にホットスタンプ材と呼ばれる高張力鋼材などを挙げることができる。鋼材の場合成分は特に規定するものではないが、Ｆｅ、Ｃに加え、Ｍｎ、Ｓｉ、Ｐ、Ａｌ、Ｎ、Ｃｒ、Ｍｏ、Ｎｉ、Ｃｕ、Ｃａ、Ｍｇ、Ｃｅ、Ｈｆ、Ｌａ、Ｚｒ、Ｓｂうち１種又は２種以上を添加することができる。これら添加元素は求める材料強度及び成形性を得るために適宜１種又は２種以上を選定し、添加量も適宜調整することができる。なお、金属部材１１が板状である場合、これらは成形されていてもよい。
【００２２】
金属部材１１の材料となる鉄鋼材料には、任意の表面処理が施されていてもよい。ここで、表面処理としては、例えば、亜鉛めっき及びアルミニウムめっき、錫めっきなどの各種めっき処理、リン酸亜鉛処理、クロメート処理及びクロメートフリー処理などの化成処理、並びに、サンドブラストのような物理的もしくはケミカルエッチングのような化学的な表面粗化処理が挙げられるが、これらに限られるものではない。また、複数種の表面処理が施されていてもよい。表面処理としては、少なくとも防錆性の付与を目的とした処理が行われていることが好ましい。
【００２３】
金属部材１１としては、特に、耐食性に優れていることから鉄鋼材料の中でもめっき処理が施されためっき鋼材を用いることが好ましい。金属部材１１として特に好ましいめっき鋼材としては、溶融亜鉛めっき鋼板、亜鉛合金めっき鋼板又はこれらを熱処理して亜鉛めっき中にＦｅを拡散させることで合金化した合金化溶融亜鉛めっき鋼板、電気亜鉛めっき鋼板、電気Ｚｎ−Ｎｉめっき鋼板、溶融Ｚｎ−５％Ａｌ合金めっき鋼板や溶融５５％Ａｌ−Ｚｎ合金めっき鋼板に代表される溶融Ｚｎ−Ａｌ合金めっき鋼板、溶融Ｚｎ−１〜１２％Ａｌ−１〜４％Ｍｇ合金めっき鋼板や溶融５５％Ａｌ−Ｚｎ−０．１〜３％Ｍｇ合金めっき鋼板に代表される溶融Ｚｎ−Ａｌ−Ｍｇ合金めっき鋼板、溶融Ｚｎ−１１％Ａｌ−３％Ｍｇ−０．２％Ｓｉ合金めっき鋼板に代表される溶融Ｚｎ−Ａｌ−Ｍｇ−Ｓｉ合金めっき鋼板、Ｎｉめっき鋼板もしくはこれらを熱処理してＮｉめっき中にＦｅを拡散させることで合金化させた合金化Ｎｉめっき鋼板、Ａｌめっき鋼板、錫めっき鋼板、クロムめっき鋼板等が挙げられる。亜鉛系めっき鋼板は、耐食性に優れ金属部材１１として好適である。金属部材１１としては、更に、Ｚｎ−Ａｌ−Ｍｇ合金めっき鋼板又はＺｎ−Ａｌ−Ｍｇ−Ｓｉ合金めっき鋼板は更に耐食性が優れるため、より好適である。ただし、上述したように、下地の鋼板に対して犠牲防食作用を有する亜鉛を含む亜鉛系めっき鋼材が、ＣＦＲＴＰ層１２中の炭素繊維１０２と接触すると、鉄鋼材料をそのまま用いた場合より異種材料接触腐食がより顕著に発生する。これは、亜鉛系めっき層と炭素繊維１０２が大きな電位差をもたらすためである。したがって、亜鉛系めっき鋼材を使用した複合体において、本発明に係る構成にして異種材料接触腐食を抑制することが極めて有効である。
【００２４】
樹脂層１３を介したＣＦＲＴＰ層１２との接着性を高めるために、金属部材１１の表面は、プライマーにより処理されたものであってもよい。この処理で用いるプライマーとしては、例えば、シランカップリング剤やトリアジンチオール誘導体が好ましい。シランカップリング剤としては、一般に公知のシランカップリング剤、例えば、γ−（２−アミノエチル）アミノプロピルトリメトキシシラン、γ−（２−アミノエチル）アミノプロピルメチルジメトキシシラン、γ−（２−アミノエチル）アミノプロピルトリエトキシシラン、γ−（２−アミノエチル）アミノプロピルメチルジエトキシシラン、γ−（２−アミノエチル）アミノプロピルメチルジメトキシシラン、γ−メタクリロキシプロピルトリメトキシシラン、γ−メタクリロキシプロピルメチルジメトキシシラン、γ−メタクリロキシプロピルトリエトキシシラン、γ−メタクリロキシプロピルメチルジエトキシシラン、Ｎ−β−（Ｎ−ビニルベンジルアミノエチル）−γ−アミノプロピルトリメトキシシラン、Ｎ−β−（Ｎ−ビニルベンジルアミノエチル）−γ−アミノプロピルメチルジメトキシシラン、Ｎ−β−（Ｎ−ビニルベンジルアミノエチル）−γ−アミノプロピルトリエトキシシラン、Ｎ−β−（Ｎ−ビニルベンジルアミノエチル）−γ−アミノプロピルメチルジエトキシシラン、γ−グリシドキシプロピルトリメトキシシラン、γ−グリシドキシプロピルメチルジメトキシシラン、γ−グリシドキシプロピルトリエトキシシラン、γ−グリシドキシプロピルメチルジエトキシシラン、γ−メルカプトプロピルトリメトキシシラン、γ−メルカプトプロピルメチルジメトキシシラン、γ−メルカプトプロピルトリエトキシシラン、γ−メルカプトプロピルメチルジエトキシシラン、メチルトリメトキシシラン、ジメチルジメトキシシラン、メチルトリエトキシシラン、ジメチルジエトキシシラン、ビニルトリアセトキシシラン、γ−クロロプロピルトリメトキシシラン、γ−クロロプロピルメチルジメトキシシラン、γ−クロロプロピルトリエトキシシラン、γ−クロロプロピルメチルジエトキシシラン、ヘキサメチルジシラザン、γ−アニリノプロピルトリメトキシシラン、γ−アニリノプロピルメチルジメトキシシラン、γ−アニリノプロピルトリエトキシシラン、γ−アニリノプロピルメチルジエトキシシラン、ビニルトリメトキシシラン、ビニルメチルジメトキシシラン、ビニルトリエトキシシラン、ビニルメチルジエトキシシラン、オクタデシルジメチル〔３−（トリメトキシシリル）プロピル〕アンモニウムクロライド、オクタデシルジメチル〔３−（メチルジメトキシシリル）プロピル〕アンモニウムクロライド、オクタデシルジメチル〔３−（トリエトキシシリル）プロピル〕アンモニウムクロライド、オクタデシルジメチル〔３−（メチルジエトキシシリル）プロピル〕アンモニウムクロライド、γ−クロロプロピルメチルジメトキシシラン、γ−メルカプトプロピルメチルジメトキシシラン、メチルトリクロロシラン、ジメチルジクロロシラン、トリメチルクロロシランなどを挙げることができるが、グリシジルエーテル基を有するシランカップリング剤、例えば、グリシジルエーテル基を有するγ−グリシドキシプロピルトリメトキシシラン及びγ−グリシド���シプロピルトリエトキシシランを使用すると、塗膜の加工密着性は特に向上する。更に、トリエトキシタイプのシランカップリング剤を使用すると、下地処理剤の保存安定性を向上させることができる。これは、トリエトキシシランが水溶液中で比較的安定であり、重合速度が遅いためであると考えられる。シランカップリング剤は１種で使用してもよく、２種以上を併用してもよい。トリアジンチオール誘導体としては、６−ジアリルアミノ−２，４−ジチオール−１，３，５−トリアジン、６−メトキシ−２，４−ジチオール−１，３，５−トリアジンモノナトリウム、６−プロピル−２，４−ジチオールアミノ−１，３，５−トリアジンモノナトリウム及び２，４，６−トリチオール−１，３，５−トリアジンなどが例示される。
【００２５】
（ＣＦＲＴＰ層１２）
ＣＦＲＴＰ層１２は、熱可塑性を有するマトリクス樹脂１０１と、当該マトリクス樹脂１０１中に含有され、複合化された炭素繊維１０２と、を有する。代替的に、ＣＦＲＴＰ層１２は、熱可塑性を有するマトリクス樹脂１０１と、当該マトリクス樹脂１０１中に含有され、複合化された炭素繊維１０２とのみからなってもよい。ＣＦＲＴＰ層１２としては、例えば、ＣＦＲＴＰ成形用プリプレグを用いて形成されたものや、炭素繊維１０２を含有するマトリクス樹脂１０１が固化したコンポジットを使用することができる。ＣＦＲＴＰ層１２は、１層に限らず、例えば図２に示すように、２層以上であってもよい。ＣＦＲＴＰ層１２の厚みや、ＣＦＲＴＰ層１２を複数層とする場合のＣＦＲＴＰ層１２の層数ｎは、使用目的に応じて適宜設定すればよい。例えば、ＣＦＲＴＰ層１２の厚みの下限は、０．０１ｍｍ、０．０５ｍｍ又は０．１ｍｍであってもよい。一方、例えば、上限は、３．０ｍｍ、２．０ｍｍ又は１．０ｍｍであってもよい。ＣＦＲＴＰ層１２が複数層ある場合、各層は、同一の構成であってもよいし、異なっていてもよい。すなわち、ＣＦＲＴＰ層１２を構成するマトリクス樹脂１０１の樹脂種は、以下で説明するように、樹脂層１３の樹脂組成物の１６０〜１８０℃での押し込み弾性率より低い樹脂であれば、層ごとに異なっていてもよい。また、ＣＦＲＴＰ層１２を構成する炭素繊維１０２の種類や含有比率なども、層ごとに異なっていてもよい。
【００２６】
ＣＦＲＴＰ層１２に用いられるマトリクス樹脂１０１としては、熱可塑性樹脂が用いられる。好ましくは、マトリクス樹脂１０１の樹脂成分としては、樹脂成分１００質量部に対して、５０質量部以上、６０質量部以上、７０質量部以上、８０質量部以上、又は９０質量部以上の熱可塑性樹脂を含む。代替的に、マトリクス樹脂１０１は熱可塑性樹脂のみを含んでもよい。マトリクス樹脂１０１に用いることができる熱可塑性樹脂の種類は、特に制限されないが、例えば、フェノキシ樹脂、ポリオレフィン及びその酸変性物、ポリスチレン、ポリメチルメタクリレート、ＡＳ樹脂、ＡＢＳ樹脂、ポリエチレンテレフタレートやポリブチレンテレフタレート等の熱可塑性芳香族ポリエステル、ポリカーボネート、ポリイミド、ポリアミド、ポリアミドイミド、ポリエーテルイミド、ポリエーテルスルホン、ポリフェニレンエーテル及びその変性物、ポリフェニレンスルフィド、ポリオキシメチレン、ポリアリレート、ポリエーテルケトン、ポリエーテルエーテルケトン、ポリエーテルケトンケトン、並びにナイロン等から選ばれる１種以上を使用できる。なお、「熱可塑性樹脂」には、後述する第２の硬化状態である架橋硬化物となり得る樹脂も含まれる。マトリクス樹脂１０１として熱可塑性樹脂を使用することで、ＣＦＲＰに熱硬化性樹脂を使用した場合に生じる脆性により曲げ加工ができないという問題を解消することが可能となる。
【００２７】
マトリクス樹脂１０１として使用される熱可塑性樹脂は、樹脂層１３に用いられる熱硬化性樹脂の１６０〜１８０℃での押し込み弾性率に応じて選択される。より具体的には、マトリクス樹脂１０１には、樹脂層１３に含有される樹脂組成物の１６０〜１８０℃での押し込み弾性率と比較して低い１６０〜１８０℃での押し込み弾性率を有する樹脂が使用される。すなわち、樹脂層１３の１６０〜１８０℃での押し込み弾性率がマトリクス樹脂１０１の１６０〜１８０℃での押し込み弾性率よりも高くなるように、マトリクス樹脂１０１を選択する。このような関係を満たすと、本発明に係る複合体を形成するための加熱圧着時に、ＣＦＲＴＰ層１２が軟化し、炭素繊維１０２がＣＦＲＴＰ層１２中で流動した場合であっても、樹脂層１３がＣＦＲＴＰ層１２のマトリクス樹脂１０１よりも硬い状態（押し込み弾性率が高い状態）に保たれる。換言すると、本発明によれば、加熱圧着時の加熱温度（例えば１８０〜２５０℃）で、樹脂層１３が、炭素繊維１０２が当該樹脂層１３に侵入するのを防止可能な硬さ（押し込み弾性率）を有している。そのため、当該炭素繊維１０２が樹脂層１３を貫通し、金属部材１１と炭素繊維１０２とが接触することを防止することが可能となり、結果として異種材料接触腐食が効果的に抑制される。なお、実際には、ＣＦＲＴＰ層１２が溶融している状態で押し込み弾性率を直接比較することはできないため、本発明では、上記加熱温度より少し低温の１６０〜１８０℃において、樹脂層１３の押し込み弾性率と、マトリクス樹脂１０１の押し込み弾性率とを比較して、前者が後者に比べて高いという相対的関係が満たされる場合に、樹脂層１３が上記のような硬さを有しているとみなしている。
【００２８】
［押し込み弾性率］
本明細書における樹脂の押し込み弾性率は、高温ナノインデンテーション（例えば、Ａｎｔｏｎ  Ｐａａｒ製高温ナノインデンテーション  ＵＮＨＴ3ＨＴＶ）を用い、マトリクス樹脂の融点を考慮して、１６０〜１８０℃の間の特定の温度（例えば、１６０℃、１７０℃又は１８０℃）にて測定した値である。なお、樹脂層とＣＦＲＴＰを複合化した後は、断面樹脂埋めサンプルを作製した後に、樹脂埋めサンプルの断面にて前記測定を行う。すなわち、試料に有害な影響を及ぼさずに、隙間なく埋め込める常温硬化樹脂に樹脂層とＣＦＲＴＰとの複合体を埋め込む。例えば、リファインテック株式会社製の低粘性エポマウント２７−７７７を主剤に、２７−７７２を硬化剤に用い、試料を埋め込む。切断機にて観察すべき箇所において、厚さ方向と平行となるように試料を切断して断面を出し、ＪＩＳ  Ｒ  ６２５２又は６２５３で規定する番手の研磨紙（例えば、２８０番手、４００番手又は６００番手）を用いて研磨して、観察面を作製する。研磨材を用いる場合は、適切な等級のダイヤモンドペースト又は類似のペーストを用いて研磨して、観察面を作製する。また、バフ研磨を実施して、試料の表面を観察に耐えられる状況まで平滑化することが好ましい。
【００２９】
また、マトリクス樹脂１０１としては、フェノキシ樹脂を使用することが好ましい。フェノキシ樹脂は、エポキシ樹脂と分子構造が酷似しているため、エポキシ樹脂と同程度の耐熱性を有し、また、樹脂層１３や炭素繊維１０２との接着性が良好となる。さらに、フェノキシ樹脂に、エポキシ樹脂のような硬化成分を添加して共重合させることで、いわゆる部分硬化型樹脂とすることができる。このような部分硬化型樹脂をマトリクス樹脂１０１として使用することにより、炭素繊維１０２への含浸性に優れるマトリクス樹脂とすることができる。さらには、この部分硬化型樹脂中の硬化成分を熱硬化させることで、通常の熱可塑性樹脂のようにＣＦＲＴＰ層１２中のマトリクス樹脂１０１が高温に曝された際に溶融又は軟化することを抑制できる。フェノキシ樹脂への硬化成分の添加量は、炭素繊維１０２への含浸性と、ＣＦＲＴＰ層１２の脆性、タクトタイム及び加工性等とを考慮し、適宜決めればよい。このように、フェノキシ樹脂をマトリクス樹脂１０１として使用することで、自由度の高い硬化成分の添加と制御を行うことが可能となる。
【００３０】
なお、例えば、炭素繊維１０２の表面には、エポキシ樹脂と馴染みのよいサイジング剤が施されていることが多い。フェノキシ樹脂は、エポキシ樹脂の構造と酷似していることから、マトリクス樹脂１０１としてフェノキシ樹脂を使用することにより、エポキシ樹脂用のサイジング剤をそのまま使用することができる。そのため、コスト競争力を高めることができる。
【００３１】
また、熱可塑性樹脂の中でもフェノキシ樹脂は、良成形性を備え、炭素繊維１０２との接着性に優れる他、酸無水物やイソシアネート化合物、カプロラクタム等を架橋剤として使用することで、成形後に高耐熱性の熱硬化性樹脂と同様の性質を持たせることもできる。よって、本実施形態では、マトリクス樹脂１０１の樹脂成分として、樹脂成分１００質量部に対してフェノキシ樹脂を５０質量部以上含む樹脂組成物の固化物又は硬化物を用いることが好ましい。このような樹脂組成物を使用することによって、金属部材１１とＣＦＲＴＰ層１２とを強固に接合することが可能になる。樹脂組成物は、樹脂成分１００質量部のうちフェノキシ樹脂を５５質量部以上含むことがより好ましく、例えば、６０質量部以上、６５質量部以上、７０質量部以上、７５質量部以上、８０質量部以上、８５質量部以上、９０質量部以上、又は９５質量部以上であってもよい。代替的に、マトリクス樹脂１０１はフェノキシ樹脂のみを含んでもよい。接着樹脂組成物の形態は、例えば、粉体、ワニスなどの液体、フィルムなどの固体とすることができる。
【００３２】
なお、フェノキシ樹脂の含有量は、以下のように、赤外分光法（ＩＲ：ＩｎｆｒａＲｅｄ  ｓｐｅｃｔｒｏｓｃｏｐｙ）を用いて測定可能であり、赤外分光法で対象とする樹脂組成物からフェノキシ樹脂の含有割合を分析する場合、透過法やＡＴＲ反射法など、赤外分光分析の一般的な方法を使うことで、測定することができる。
【００３３】
鋭利な刃物等でＣＦＲＴＰ層１２を削り出し、可能な限り繊維をピンセットなどで除去して、ＣＦＲＴＰ層１２から分析対象となる樹脂組成物をサンプリングする。透過法の場合は、ＫＢｒ粉末と分析対象となる樹脂組成物の粉末とを乳鉢などで均一に混合しながら潰すことで薄膜を作製して、試料とする。ＡＴＲ反射法の場合は、透過法同様に粉末を乳鉢で均一に混合しながら潰すことで錠剤を作製して、試料を作製しても良いし、単結晶ＫＢｒ錠剤（例えば直径２ｍｍ×厚み１．８ｍｍ）の表面にヤスリなどで傷をつけ、分析対象となる樹脂組成物の粉末をまぶして付着させて試料としても良い。いずれの方法においても、分析対象となる樹脂と混合する前のＫＢｒ単体におけるバックグラウンドを測定しておくことが重要である。ＩＲ測定装置は、市販されている一般的なものを用いることができるが、精度としては吸収（Ａｂｓｏｒｂａｎｃｅ）は１％単位で、波数（Ｗａｖｅｎｕｍｂｅｒ）は１ｃｍ−１単位で区別が出来る分析精度をもつ装置が好ましく、例えば、日本分光株式会社製のＦＴ／ＩＲ−６３００などが挙げられる。
【００３４】
フェノキシ樹脂の含有量を調査する場合、フェノキシ樹脂の吸収ピークは、例えば１４５０〜１４８０ｃｍ−１、１５００ｃｍ−１近傍、１６００ｃｍ−１近傍などに存在する。そのため、予め作成しておいた、上記吸収ピークの強度とフェノキシ樹脂の含有量との関係を示した検量線と、測定された吸収ピークの強度と、に基づいて、フェノキシ樹脂の含有量を計算することが可能である。
【００３５】
「フェノキシ樹脂」とは、２価フェノール化合物とエピハロヒドリンとの縮合反応、又は２価フェノール化合物と２官能エポキシ樹脂との重付加反応から得られる線形の高分子であり、非晶質の熱可塑性樹脂である。フェノキシ樹脂は、溶液中又は無溶媒下で従来公知の方法で得ることができ、粉体、ワニス及びフィルムのいずれの形態でも使用することができる。フェノキシ樹脂の平均分子量は、質量平均分子量（Ｍｗ）として、例えば、１０，０００以上２００，０００以下の範囲内であるが、好ましくは２０，０００以上１００，０００以下の範囲内であり、より好ましくは３０，０００以上８０，０００以下の範囲内である。フェノキシ樹脂のＭｗを１０，０００以上の範囲内とすることで、成形体の強度を高めることができ、この効果は、Ｍｗを２０，０００以上、さらには３０，０００以上とすることで、さらに高まる。一方、フェノキシ樹脂のＭｗを２００，０００以下とすることで、作業性や加工性に優れるものとすることができ、この効果は、Ｍｗを１００，０００以下、さらには８０，０００以下とすることで、さらに高まる。
【００３６】
本実施形態で用いるフェノキシ樹脂の水酸基当量（ｇ／ｅｑ）は、例えば、５０以上１０００以下の範囲内であるが、好ましくは５０以上７５０以下の範囲内であり、より好ましくは５０以上５００以下の範囲内である。フェノキシ樹脂の水酸基当量を５０以上とすることで、水酸基が減ることで吸水率が下がるため、硬化物の機械物性を向上させることができる。一方、フェノキシ樹脂の水酸基当量を１０００以下とすることで、水酸基が少なくなるのを抑制できるので、樹脂層１３との親和性を向上させ、金属−ＣＦＲＴＰ複合体１の機械物性を向上させることができる。この効果は、水酸基当量を７５０以下、さらには５００以下とすることでさらに高まる。
【００３７】
フェノキシ樹脂としては、上記の物性を満足するものであれば特に限定されないが、好ましいものとして、ビスフェノールＡ型フェノキシ樹脂（例えば、新日鉄住金化学株式会社製フェノトートＹＰ−５０、フェノトートＹＰ−５０Ｓ、フェノトートＹＰ−５５Ｕとして入手可能）、ビスフェノールＦ型フェノキシ樹脂（例えば、新日鉄住金化学株式会社製フェノトートＦＸ−３１６として入手可能）、ビスフェノールＡとビスフェノールＦの共重合型フェノキシ樹脂（例えば、新日鉄住金化学株式会社製ＹＰ−７０として入手可能）、上記に挙げたフェノキシ樹脂以外の臭素化フェノキシ樹脂やリン含有フェノキシ樹脂、スルホン基含有フェノキシ樹脂などの特殊フェノキシ樹脂（例えば、新日鉄住金化学株式会社製フェノトートＹＰＢ−４３Ｃ、フェノトートＦＸ２９３、ＹＰＳ−００７等として入手可能）などを挙げることができる。これらの樹脂は、１種を単独で、又は２種以上を混合して使用できる。
【００３８】
◇架橋性樹脂組成物
フェノキシ樹脂（以下、「フェノキシ樹脂（Ａ）」ともいう。）を含有する樹脂組成物に、例えば、酸無水物、イソシアネート、カプロラクタムなどを架橋剤として配合することにより、架橋性樹脂組成物（すなわち、樹脂組成物の硬化物）とすることもできる。架橋性樹脂組成物は、フェノキシ樹脂（Ａ）に含まれる２級水酸基を利用して架橋反応させることにより、樹脂組成物の耐熱性が向上するため、より高温環境下で使用される部材への適用に有利となる。フェノキシ樹脂（Ａ）の２級水酸基を利用した架橋形成には、架橋硬化性樹脂（Ｂ）と架橋剤（Ｃ）を配合した架橋性樹脂組成物を用いることが好ましい。架橋硬化性樹脂（Ｂ）としては、例えばエポキシ樹脂等を使用できるが、特に限定するものではない。このような架橋性樹脂組成物を用いることによって、樹脂組成物のガラス転移点Ｔgがフェノキシ樹脂（Ａ）単独の場合よりも大きく向上した第２の硬化状態の硬化物（架橋硬化物）が得られる。架橋性樹脂組成物の架橋硬化物のガラス転移点Ｔgは、例えば、１６０℃以上であり、１７０℃以上２２０℃以下の範囲内であることが好ましい。
【００３９】
架橋性樹脂組成物において、フェノキシ樹脂（Ａ）に配合する架橋硬化性樹脂（Ｂ）としては、２官能性以上のエポキシ樹脂が好ましい。２官能性以上のエポキシ樹脂としては、ビスフェノールＡタイプエポキシ樹脂（例えば、新日鉄住金化学株式会社製エポトートＹＤ−０１１、エポトートＹＤ−７０１１、エポトートＹＤ−９００として入手可能）、ビスフェノールＦタイプエポキシ樹脂（例えば、新日鉄住金化学株式会社製エポトートＹＤＦ−２００１として入手可能）、ジフェニルエーテルタイプエポキシ樹脂（例えば、新日鉄住金化学株式会社製ＹＳＬＶ−８０ＤＥとして入手可能）、テトラメチルビスフェノールＦタイプエポキシ樹脂（例えば、新日鉄住金化学株式会社製ＹＳＬＶ−８０ＸＹとして入手可能）、ビスフェノールスルフィドタイプエポキシ樹脂（例えば、新日鉄住金化学株式会社製ＹＳＬＶ−１２０ＴＥとして入手可能）、ハイドロキノンタイプエポキシ樹脂（例えば、新日鉄住金化学株式会社製エポトートＹＤＣ−１３１２として入手可能）、フェノールノボラックタイプエポキシ樹脂、（例えば、新日鉄住金化学株式会社製エポトートＹＤＰＮ−６３８として入手可能）、オルソクレゾールノボラックタイプエポキシ樹脂（例えば、新日鉄住金化学株式会社製エポトートＹＤＣＮ−７０１、エポトートＹＤＣＮ−７０２、エポトートＹＤＣＮ−７０３、エポトートＹＤＣＮ−７０４として入手可能）、アラルキルナフタレンジオールノボラックタイプエポキシ樹脂（例えば、新日鉄住金化学株式会社製ＥＳＮ−３５５として入手可能）、トリフェニルメタンタイプエポキシ樹脂（例えば、日本化薬株式会社製ＥＰＰＮ−５０２Ｈとして入手可能）等が例示されるが、これらに限定されるものではない。また、これらのエポキシ樹脂は、１種類を単独で使用してもよく、２種類以上を混合して使用してもよい。
【００４０】
また、架橋硬化性樹脂（Ｂ）としては、特に限定する意味ではないが、結晶性エポキシ樹脂が好ましく、融点が７０℃以上１４５℃以下の範囲内で、１５０℃における溶融粘度が２．０Ｐａ・ｓ以下である結晶性エポキシ樹脂がより好ましい。このような溶融特性を示す結晶性エポキシ樹脂を使用することにより、樹脂組成物としての架橋性樹脂組成物の溶融粘度を低下させることができ、ＣＦＲＴＰ層１２の接着性を向上させることができる。溶融粘度が２．０Ｐａ・ｓを超えると、架橋性樹脂組成物の成形性が低下し、金属−ＣＦＲＴＰ複合体１の均質性が低下することがある。
【００４１】
架橋硬化性樹脂（Ｂ）として好適な結晶性エポキシ樹脂としては、例えば、新日鉄住金化学株式会社製エポトートＹＳＬＶ−８０ＸＹ、ＹＳＬＶ−７０ＸＹ、ＹＳＬＶ−１２０ＴＥ、ＹＤＣ−１３１２、三菱化学株式会社製ＹＸ−４０００、ＹＸ−４０００Ｈ、ＹＸ−８８００、ＹＬ−６１２１Ｈ、ＹＬ−６６４０等、ＤＩＣ株式会社製ＨＰ−４０３２、ＨＰ−４０３２Ｄ、ＨＰ−４７００等、日本化薬株式会社製ＮＣ−３０００等が挙げられる。
【００４２】
架橋剤（Ｃ）は、フェノキシ樹脂（Ａ）の２級水酸基とエステル結合を形成することにより、フェノキシ樹脂（Ａ）を３次元的に架橋させる。そのため、熱硬化性樹脂の硬化のような強固な架橋とは異なり、加水分解反応により架橋を解くことができるので、金属部材１１とＣＦＲＴＰ層１２とを容易に剥離することが可能となる。従って、金属部材１１をリサイクルできる。
【００４３】
架橋剤（Ｃ）としては、酸無水物が好ましい。酸無水物は、常温で固体であり、昇華性があまり無いものであれば特に限定されるものではないが、金属−ＣＦＲＴＰ複合体１への耐熱性付与や反応性の点から、フェノキシ樹脂（Ａ）の水酸基と反応する酸無水物を２つ以上有する芳香族酸無水物が好ましい。特に、ピロメリット酸無水物のように２つの酸無水物基を有する芳香族化合物は、トリメリット酸無水物と水酸基の組み合わせと比べて架橋密度が高くなり、耐熱性が向上するので好適に使用される。芳香族酸二無水物でも、例えば、４，４’―オキシジフタル酸、エチレングリコールビスアンヒドロトリメリテート、４，４’−（４，４’−イソプロピリデンジフェノキシ）ジフタル酸無水物といったフェノキシ樹脂及びエポキシ樹脂に対して相溶性を有する芳香族酸二無水物は、ガラス転移点Ｔgを向上させる効果が大きくより好ましい。特に、ピロメリット酸無水物のように２つの酸無水物基を有する芳香族酸二無水物は、例えば、酸無水物基を１つしか有しない無水フタル酸に比べて架橋密度が向上し、耐熱性が向上するので好適に使用される。すなわち、芳香族酸二無水物は、酸無水物基を２つ有するために反応性が良好で、短い成形時間で脱型に十分な強度の架橋硬化物が得られるとともに、フェノキシ樹脂（Ａ）中の２級水酸基とのエステル化反応により、４つのカルボキシル基を生成させるため、最終的な架橋密度を高くできる。
【００４４】
フェノキシ樹脂（Ａ）、架橋硬化性樹脂（Ｂ）としてのエポキシ樹脂、及び架橋剤（Ｃ）の反応は、フェノキシ樹脂（Ａ）中の２級水酸基と架橋剤（Ｃ）の酸無水物基とのエステル化反応、更にはこのエステル化反応により生成したカルボキシル基とエポキシ樹脂のエポキシ基との反応によって架橋及び硬化される。フェノキシ樹脂（Ａ）と架橋剤（Ｃ）との反応によってフェノキシ樹脂架橋体を得ることができるが、エポキシ樹脂が共存することで樹脂組成物の溶融粘度を低下させられるため、被着体との含浸性の向上、架橋反応の促進、架橋密度の向上、及び機械強度の向上などの優れた特性を示す。
【００４５】
なお、架橋性樹脂組成物においては、架橋硬化性樹脂（Ｂ）としてのエポキシ樹脂が共存してはいるが、熱可塑性樹脂であるフェノキシ樹脂（Ａ）を主成分としており、その２級水酸基と架橋剤（Ｃ）の酸無水物基とのエステル化反応が優先していると考えられる。すなわち、架橋剤（Ｃ）として使用される酸無水物と、架橋硬化性樹脂（Ｂ）として使用されるエポキシ樹脂との反応は時間がかかる（反応速度が遅い）ため、架橋剤（Ｃ）とフェノキシ樹脂（Ａ）の２級水酸基との反応が先に起こり、次いで、先の反応で残留した架橋剤（Ｃ）や、架橋剤（Ｃ）に由来する残存カルボキシル基とエポキシ樹脂とが反応することで更に架橋密度が高まる。そのため、熱硬化性樹脂であるエポキシ樹脂を主成分とする樹脂組成物とは異なり、架橋性樹脂組成物によって得られる架橋硬化物は熱可塑性樹脂であり、貯蔵安定性にも優れる。
【００４６】
フェノキシ樹脂（Ａ）の架橋を利用する架橋性樹脂組成物においては、フェノキシ樹脂（Ａ）１００質量部に対して、架橋硬化性樹脂（Ｂ）が５質量部以上８５質量部以下の範囲内となるように含有されることが好ましい。フェノキシ樹脂（Ａ）１００質量部に対する架橋硬化性樹脂（Ｂ）の含有量は、より好ましくは９質量部以上８３質量部以下の範囲内であり、さらに好ましくは１０質量部以上８０質量部以下の範囲内である。架橋硬化性樹脂（Ｂ）の含有量を８５質量部以下とすることにより、架橋硬化性樹脂（Ｂ）の硬化時間を短縮できるため、脱型に必要な強度を短時間で得やすくなる他、ＣＦＲＴＰ層１２のリサイクル性が向上する。この効果は、架橋硬化性樹脂（Ｂ）の含有量を８３質量部以下、更には８０質量部以下とすることにより、さらに高まる。一方、架橋硬化性樹脂（Ｂ）の含有量を５質量部以上とすることにより、架橋硬化性樹脂（Ｂ）の添加による架橋密度の向上効果を得やすくなり、架橋性樹脂組成物の架橋硬化物が１６０℃以上のガラス転移点Ｔgを発現しやすくなり、また、流動性が良好になる。なお、架橋硬化性樹脂（Ｂ）の含有量は、上述したような赤外分光法を用いた方法によって、エポキシ樹脂由来のピークについて同様に測定することで、架橋硬化性樹脂（Ｂ）の含有量を測定できる。
【００４７】
架橋剤（Ｃ）の配合量は、通常、フェノキシ樹脂（Ａ）の２級水酸基１モルに対して酸無水物基０．６モル以上１．３モル以下の範囲内の量であり、好ましくは０．７モル以上１．３モル以下の範囲内の量であり、より好ましくは１．１モル以上１．３モル以下の範囲内である。酸無水物基の量が０．６モル以上であると、架橋密度が高くなるため、機械物性や耐熱性に優れる。この効果は、酸無水物基の量を０．７モル以上、更には１．１モル以上とすることにより、さらに高まる。酸無水物基の量が１．３モル以下であると、未反応の酸無水物やカルボキシル基が硬化特性や架橋密度に悪影響を与えることを抑制できる。このため、架橋剤（Ｃ）の配合量に応じて、架橋硬化性樹脂（Ｂ）の配合量を調整することが好ましい。具体的には、例えば、架橋硬化性樹脂（Ｂ）として用いるエポキシ樹脂により、フェノキシ樹脂（Ａ）の２級水酸基と架橋剤（Ｃ）の酸無水物基との反応により生じるカルボキシル基を反応させることを目的に、エポキシ樹脂の配合量を架橋剤（Ｃ）との当量比で０．５モル以上１．２モル以下の範囲内となるようにするとよい。好ましくは、架橋剤（Ｃ）とエポキシ樹脂の当量比が、０．７モル以上１．０モル以下の範囲内である。
【００４８】
架橋剤（Ｃ）をフェノキシ樹脂（Ａ）、架橋硬化性樹脂（Ｂ）と共に配合すれば、架橋性樹脂組成物を得ることができるが、架橋反応が確実に行われるように触媒としての促進剤（Ｄ）を更に含有させてもよい。促進剤（Ｄ）は、常温で固体であり、昇華性が無いものであれば特に限定はされるものではなく、例えば、トリエチレンジアミン等の３級アミン、２−メチルイミダゾール、２−フェニルイミダゾール、２−フェニルー４−メチルイミダゾール等のイミダゾール類、トリフェニルフォスフィン等の有機フォスフィン類、テトラフェニルホスホニウムテトラフェニルボレート等のテトラフェニルボロン塩などが挙げられる。これらの促進剤（Ｄ）は、１種類を単独で使用してもよく、２種類以上を併用してもよい。なお、架橋性樹脂組成物を微粉末とし、静電場による粉体塗装法を用いて強化繊維基材に付着させてマトリクス樹脂１０１を形成する場合は、促進剤（Ｄ）として、触媒活性温度が１３０℃以上である常温で固体のイミダゾール系の潜在性触媒を用いることが好ましい。促進剤（Ｄ）を使用する場合、促進剤（Ｄ）の配合量は、フェノキシ樹脂（Ａ）、架橋硬化性樹脂（Ｂ）及び架橋剤（Ｃ）の合計量１００質量部に対して、０．１質量部以上５重量部以下の範囲内とすることが好ましい。
【００４９】
架橋性樹脂組成物は、常温で固形であり、その溶融粘度は、１６０〜２５０℃の範囲内の温度域における溶融粘度の下限値である最低溶融粘度が３，０００Ｐａ・ｓ以下であることが好ましく、２，９００Ｐａ・ｓ以下であることがより好ましく、２,８００Ｐａ・ｓ以下であることが更に好ましい。１６０〜２５０℃の範囲内の温度域における最低溶融粘度が３，０００Ｐａ・ｓ以下とすることにより、熱プレスなどによる加熱圧着時に架橋性樹脂組成物を被着体へ十分に含浸させることができ、ＣＦＲＴＰ層１２にボイド等の欠陥を生じることを抑制できるため、金属−ＣＦＲＴＰ複合体１の機械物性が向上する。この効果は、１６０〜２５０℃の範囲内の温度域における最低溶融粘度を２，９００Ｐａ・ｓ以下、更には２，８００Ｐａ・ｓ以下とすることにより、更に高まる。
【００５０】
［繊維密度］
ＣＦＲＴＰ内の炭素繊維の密度（ＶＦ：Ｖｏｌｕｍｅ  Ｆｒａｃｔｉｏｎ）は、強度に影響する因子であり、一般には、ＶＦが高いほどＣＦＲＴＰの強度は高くなる。本実施形態において、ＣＦＲＴＰ層１２のＶＦは、特に限定されないが、２０体積％以上、３０体積％以上、４０体積％以上又は５０体積％以上であってもよく、また、７５体積％以下、７０体積％以下又は６５体積％以下であってもよい。マトリクス樹脂と炭素繊維の密着性とＣＦＲＴＰの強度とのバランスの観点から、ＣＦＲＴＰ層１２のＶＦは５０体積％以上６５体積％以下であることが好ましい。
【００５１】
［炭素繊維１０２］
炭素繊維１０２の種類については、例えば、ＰＡＮ系、ピッチ系のいずれも使用でき、目的や用途に応じて選択すればよい。また、炭素繊維１０２として、上述した繊維を１種類単独で使用してもよいし、複数種類を併用してもよい。
【００５２】
ＣＦＲＴＰ層１２の炭素繊維基材は、例えば、チョップドファイバーを使用した不織布基材や連続繊維を使用したクロス材、一方向強化繊維基材（ＵＤ材）などを使用することができる。補強効果の面からは、炭素繊維基材としてクロス材やＵＤ材を使用することが好ましい。
【００５３】
（樹脂層１３）
樹脂層１３は、熱硬化性樹脂を含有するものであり、金属部材１１の表面上に設けられ、金属部材１１とＣＦＲＴＰ層１２とを接合する。樹脂層１３は、樹脂組成物の固化物又は硬化物である。なお、単に「固化物」というときは、樹脂成分自体が固化したものを意味し、「硬化物」というときは、樹脂成分に対して各種の硬化剤を含有させて硬化させたものを意味する。樹脂層１３は、例えば、樹脂シートなどの固体を使用して得ることができる。樹脂層１３は、特に制限されないが、エポキシ類、ウレタン類、ポリエステル類、メラミン類、フェノール類、アクリル類のうち１種以上の樹脂を使用できる。上述した中でも、樹脂層１３は、ウレタン樹脂、エポキシ樹脂、ポリエステル樹脂及びメラミン樹脂からなる群から選択される１種又は２種以上を含むことが好ましい。これら樹脂は分子量等にもよるが常温で流動しやすい、もしくは溶剤などに溶解して塗布することが容易であるため樹脂層１３として好適である。また、エポキシ樹脂は、耐熱性に優れ、後工程である電着塗装時にも樹脂が劣化しにくいため、樹脂層１３としてさらに好ましい。また、ＣＦＲＴＰ層１２のマトリクス樹脂１０１がフェノキシ樹脂である場合には、エポキシ樹脂の分子構造がフェノキシ樹脂の分子構造と似ているため密着性に優れ、温間加工時の剥離が起こりにくい。このような観点からも、樹脂層１３として、さらに好ましいのはエポキシ樹脂である。
【００５４】
［樹脂層１３の厚み］
本実施形態に係る金属−ＣＦＲＴＰ複合体１において、樹脂層１３の厚みは、５μｍ以上とすることが好ましい。樹脂層１３の厚みが５μｍ以上であると、金属部材１１とＣＦＲＴＰ層１２との接着性が十分に維持される上に、加熱圧着時の炭素繊維１０２と金属部材１１の接触を効果的に抑制することができる。また、樹脂層１３の厚みは、６μｍ以上、７μｍ以上、８μｍ以上、又は９μｍ以上であってもよい。一方、樹脂層１３の厚みは、加工性及びコスト面の観点から、５０μｍ以下であればよく、例えば、４０μｍ以下、３０μｍ以下、又は２０μｍ以下であってもよい。樹脂層１３の厚みの範囲としては、５μｍ以上５０μｍ以下が好ましく、７μｍ以上２５μｍ以下がより好ましく、９μｍ以上２０μｍ以下がさらに好ましい。なお、加工性をより十分に確保するために、用途に応じて、樹脂層１３の厚みは１０μｍ未満とすることもできる。
【００５５】
なお、金属部材１１、ＣＦＲＴＰ層１２及び樹脂層１３の厚みは、以下のようにＪＩＳ  Ｋ  ５６００−１−７、５．４項の光学的方法の断面法に準拠して、測定することができる。すなわち、試料に有害な影響を及ぼさずに、隙間なく埋め込める常温硬化樹脂を用い、リファインテック株式会社製の低粘性エポマウント２７−７７７を主剤に、２７−７７２を硬化剤に用い、試料を埋め込む。切断機にて観察すべき箇所において、厚さ方向と平行となるように試料を切断して断面を出し、ＪＩＳ  Ｒ  ６２５２又は６２５３で規定する番手の研磨紙（例えば、２８０番手、４００番手又は６００番手）を用いて研磨して、観察面を作製する。研磨材を用いる場合は、適切な等級のダイヤモンドペースト又は類似のペーストを用いて研磨して、観察面を作製する。また、必要に応じてバフ研磨を実施して、試料の表面を観察に耐えられる状況まで平滑化してもよい。
【００５６】
最適な像のコントラストを与えるのに適切な照明システムを備え、十分な精度を有する顕微鏡（例えば、オリンパス社製ＢＸ５１など）を用い、適切な視野の大きさで試料を観察する。なお、視野の大きさは、金属部材１１、ＣＦＲＴＰ層１２及び樹脂層１３の厚みが確認できるように変えてもよい（例えば、ＣＦＲＴＰ層１２の厚みが１ｍｍであれば、その厚みが確認できる視野の大きさに変えてもよい）。例えば、樹脂層１３の厚みを測定するときは、観察視野内を図３のように４等分して、各分画点の幅方向中央部において、樹脂層１３の厚みを計測し、その平均の厚みを当該視野における厚みとする。この観察視野は、異なる箇所を５箇所選んで行い、それぞれの観察視野内で４等分して、各分画にて厚みを測定し、平均値を算出する。隣り合う観察視野同士は、３ｃｍ以上離して選ぶとよい。この５箇所での平均値を更に平均した値を、樹脂層１３の厚みとすればよい。また、金属部材１１やＣＦＲＴＰ層１２の厚みの測定においても、上記樹脂層１３の厚みの測定と同様に行えばよい。
【００５７】
樹脂層１３には、その接着性や物性を損なわない範囲において、例えば、天然ゴム、合成ゴム、エラストマー等や、種々の無機フィラー、溶剤、体質顔料、着色剤、酸化防止剤、紫外線防止剤、難燃剤、難燃助剤等その他添加物を配合してもよい。
【００５８】
また、先だって説明したように、樹脂層１３の樹脂組成物として使用される樹脂は、使用されるマトリクス樹脂１０１に応じて選択されることが好ましいが、樹脂層１３の樹脂組成物としてエポキシ樹脂を用い、マトリクス樹脂１０１としてフェノキシ樹脂を用いることがより好ましい。樹脂層１３の樹脂組成物をエポキシ樹脂、マトリクス樹脂１０１をフェノキシ樹脂とすることで、より高温での耐熱性を有し、またエポキシ樹脂とフェノキシ樹脂が分子構造が似ていることから密着性に優れるため、温間加工成型性（温間加工時の密着性）に優れるという作用が生じる。
【００５９】
＜金属−ＣＦＲＴＰ複合体１の製造方法＞
以上、本実施形態に係る金属−炭素繊維強化樹脂材料複合体としての金属−ＣＦＲＴＰ複合体１の構成を詳細に説明したが、続いて、図４及び図５を参照しながら、本実施形態に係る金属−ＣＦＲＴＰ複合体１の製造方法について説明する。図４及び図５は、金属−ＣＦＲＴＰ複合体１の製造工程例を示す説明図である。
【００６０】
金属−ＣＦＲＴＰ複合体１は、所望の形状に加工されたＣＦＲＴＰ（又はその前駆体であるＣＦＲＴＰ成形用プリプレグ２１）と金属部材１１（鉄鋼材料又は鉄系合金）とを、熱硬化性を有する樹脂膜２０又は樹脂シート２０Ａで接着することによって得られる。加熱圧着後に、上記接着されたＣＦＲＴＰ又はＣＦＲＴＰ成形用プリプレグ２１がＣＦＲＴＰ層１２となり、樹脂膜２０又は樹脂シート２０Ａが樹脂層１３となる。本発明においては、樹脂層１３及びＣＦＲＴＰ層１２のマトリクス樹脂１０１として、１６０〜１８０℃での押し込み弾性率が（樹脂層）＞（マトリクス樹脂）となるように選択する。金属部材１１とＣＦＲＴＰを樹脂膜２０又は樹脂シート２０Ａで接合することによって複合化する方法としては、例えば、以下の方法１又は方法２によって行うことができる。
【００６１】
（方法１）
方法１では、樹脂膜２０（樹脂層１３となるもの）を金属部材１１の表面に形成した後、ＣＦＲＴＰ層１２となるＣＦＲＴＰ又はＣＦＲＴＰ成形用プリプレグ２１を積層して加熱圧着する。
【００６２】
この方法１では、例えば、図４（ａ）に示すように、金属部材１１の少なくとも片側の面に、熱硬化性を有する粉状又は液状の樹脂組成物を塗工し、樹脂膜２０を形成する。なお、金属部材１１側でなく、ＣＦＲＴＰ層１２となるＣＦＲＴＰ側又はＣＦＲＴＰ成形用プリプレグ側に樹脂膜２０を形成してもよいが、ここでは、金属部材１１側に樹脂膜２０を形成する場合を例に挙げて説明する。
【００６３】
次に、図４（ｂ）に示すように、金属部材１１の樹脂膜２０が形成された側に、ＣＦＲＴＰ層１２となるＣＦＲＴＰ成形用プリプレグ２１を重ねて配置し、金属部材１１と樹脂膜２０とＣＦＲＴＰ成形用プリプレグ２１とがこの順序に積層された積層体を形成する。なお、図４（ｂ）において、ＣＦＲＴＰ成形用プリプレグ２１に代えて、ＣＦＲＴＰを積層することもできるが、このときＣＦＲＴＰの接着面は、例えば、ブラスト処理等による粗化や、プラズマ処理、コロナ処理などによる活性化がなされていても良い。次に、この積層体を加熱及び加圧することによって、図４（ｃ）に示すように、金属−ＣＦＲＴＰ複合体１が得られる。
【００６４】
樹脂組成物の塗工方法は特に限定されず、粘性液体の場合、スリットノズルや円形状のノズルからの吐出方式での塗工、刷毛塗り、ブレート塗り、ヘラ塗りなど一般に公知の方法で塗布することができる。溶剤に溶解した樹脂組成物の塗工は、一般に公知の塗布方法、例えば、刷毛塗り、スプレー塗工、バーコーター、各種形状のノズルからの吐出塗布、ダイコーター塗布、カーテンコーター塗布、ロールコーター塗布、インクジェット塗布、スクリーン印刷などを用いることができる。また、樹脂組成物の塗工として、紛体塗装による方法を用いることもできる。粉体塗装により形成された樹脂層１３は、樹脂組成物が微粒子であるために溶融しやすく、かつ樹脂膜２０内に適度な空隙を持つためボイドが抜けやすい。また、粉体塗装により形成された樹脂層１３は、ＣＦＲＴＰ又はＣＦＲＴＰ成形用プリプレグ２１を加熱圧着する際に樹脂組成物が金属部材１１の表面を良く濡らすため、ワニス塗工のような脱気工程が不要であり、シートで見られるようなボイドの発生などの濡れ性の不足に起因した不良が起こりにくい。樹脂膜２０は金属板全面に塗布しても良いし、ＣＦＲＴＰを貼り付ける箇所のみを部分塗布しても良い。
【００６５】
図４（ａ）において、金属部材１１の両面に樹脂膜２０を形成し、図４（ｂ）において、両方の樹脂膜２０のそれぞれに、ＣＦＲＴＰ成形用プリプレグ２１（又はＣＦＲＴＰ）を積層してもよい。また、ＣＦＲＴＰ層１２となるＣＦＲＴＰ成形用プリプレグ２１（又はＣＦＲＴＰ）は、１層に限らず、複数層であってもよい（図２を参照）。また、２枚以上の金属部材１１を使用して、ＣＦＲＴＰ層１２となるＣＦＲＴＰ成形用プリプレグ２１（又はＣＦＲＴＰ）をサンドウィッチ状に挟み込むように積層してもよい。
【００６６】
（方法２）
方法２では、樹脂層１３となる樹脂シート２０Ａと、ＣＦＲＴＰ層１２となるＣＦＲＴＰ又はＣＦＲＴＰ成形用プリプレグ２１を金属部材１１に積層して加熱圧着する。
【００６７】
この方法２では、例えば図５（ａ）に示すように、金属部材１１の少なくとも片側の面に接着剤を塗布し、樹脂シート２０Ａと、ＣＦＲＴＰ層１２となるＣＦＲＴＰ成形用プリプレグ２１とを重ねて配置し、金属部材１１と樹脂シート２０ＡとＣＦＲＴＰ成形用プリプレグ２１とがこの順序に積層された積層体を形成する。なお、図５（ａ）において、ＣＦＲＴＰ成形用プリプレグ２１に代えて、ＣＦＲＴＰを積層することもできるが、このときＣＦＲＴＰの接着面は、例えば、ブラスト処理等による粗化や、プラズマ処理、コロナ処理などによる活性化がなされていても良い。次に、この積層体を加熱及び加圧することによって、図５（ｂ）に示すように、金属−ＣＦＲＴＰ複合体１が得られる。
【００６８】
方法２では、図５（ａ）において、金属部材１１の両面に接着剤を塗布し、それぞれ樹脂シート２０ＡとＣＦＲＴＰ成形用プリプレグ２１（又はＣＦＲＴＰ）を積層してもよい。また、ＣＦＲＴＰ層１２となるＣＦＲＴＰ成形用プリプレグ２１（又はＣＦＲＴＰ）は、１層に限らず、複数層であってもよい（図２を参照）。また、２枚以上の金属部材１１を使用して、樹脂シート２０Ａ及びＣＦＲＴＰ層１２となるＣＦＲＴＰ成形用プリプレグ２１（又はＣＦＲＴＰ）をサンドウィッチ状に挟み込むように積層してもよい。なお、金属部材１１の少なくとも片側の面に樹脂シート２０Ａと、ＣＦＲＴＰ層１２となるＣＦＲＴＰ成形用プリプレグ２１とを重ねて配置し、金属部材１１と樹脂シート２０ＡとＣＦＲＴＰ成形用プリプレグ２１とがこの順序に積層された積層体を加熱及び加圧して金属−ＣＦＲＴＰ複合体１を製造してもよい。
【００６９】
（加熱圧着条件）
以上の方法１及び２における、金属部材１１と、樹脂膜２０又は樹脂シート２０Ａと、ＣＦＲＴＰ層１２となるＣＦＲＴＰ成形用プリプレグ２１（又はＣＦＲＴＰ）と、を複合化するための加熱圧着条件を、以下で詳細に説明する。なお、本発明において、上述したような１６０〜１８０℃での押し込み弾性率についての関係を満たす樹脂層１３及びマトリクス樹脂１０１を選択することで、加熱圧着工程においてＣＦＲＴＰ層が軟化・溶融して炭素繊維１０２が流動することができても、下層の樹脂層１３がマトリクス樹脂１０１より硬いためにバリア層として作用し、炭素繊維１０２が樹脂層１３を貫通して金属部材１１に接触することを効果的に防止できる。
【００７０】
（加熱圧着温度）
加熱圧着温度Ｔは、マトリクス樹脂１０１の融点以上であることが好ましい。マトリクス樹脂１０１が非晶性の熱可塑性樹脂で融点が観測されない場合は、一般的に知られた経験則を利用して融点を適宜設定することができる。利用される経験則は、マトリクス樹脂１０１に使用する熱可塑性樹脂の性質に応じて適宜選択されてもよい。融点が観測されない非晶性の熱可塑性樹脂が使用されたマトリクス樹脂１０１の融点は、例えば、経験則の一つである、融点（Ｋ）=ガラス転移点（Ｋ）×１．４の関係式を用いて設定されてもよい。また、例えば、マトリクス樹脂１０１が比較的高温で流動性を示し、融点が観測されない非晶性の熱可塑性樹脂である場合、当該マトリクス樹脂１０１の融点は、融点（Ｋ）=ガラス転移点（Ｋ）×１．５の関係式を用いて設定されてもよい。加熱圧着温度Ｔは、金属部材１１、樹脂膜２０又は樹脂シート２０Ａ、及びＣＦＲＴＰ成形用プリプレグ２１又はＣＦＲＴＰを十分に接着するために、例えば、１８０℃以上又は２００℃以上とすればよい。また、加熱圧着温度Ｔは、加熱圧着時に樹脂層１３が十分に炭素繊維の金属部材への侵入を十分に防げるように、例えば、２５０℃以下又は２４０℃以下とすればよい。よって、加熱圧着温度Ｔは、１８０〜２４０℃、１８０〜２５０℃、２００〜２４０℃又は２００〜２５０℃の範囲であることができる。加熱圧着温度Ｔが、この温度範囲であると、ＣＦＲＴＰ層１２中の炭素繊維１０２の樹脂層１３中への侵入を抑制しつつ、加熱圧着することが可能となる。
【００７１】
（加熱圧着圧力）
加熱圧着する際の圧力は、例えば、３ＭＰａ以上が好ましく、３ＭＰａ以上５ＭＰａ以下の範囲がより好ましい。圧力が上限を超えると、過剰な圧力を加えてしまうため、変形や損傷が発生する可能性があり、また下限を下回ると炭素繊維１０２への含浸性が悪くなる。
【００７２】
（加熱圧着時間）
加熱圧着時間については、少なくとも３分以上あれば十分に加熱圧着が可能であり、５分以上２０分以下の範囲内であることが好ましい。
【００７３】
なお、加熱圧着工程では、加圧成形機により、金属部材１１と、樹脂シート２０Ａと、ＣＦＲＴＰ層１２となるＣＦＲＴＰ成形用プリプレグ２１（又はＣＦＲＴＰ）と、の複合一括成形をおこなってもよい。複合一括成形は、ホットプレスで行われることが好ましいが、あらかじめ所定の温度まで余熱した材料を速やかに低温の加圧成形機に設置して加工することもできる。
【００７４】
（追加の加熱工程）
マトリクス樹脂１０１を形成するための原料樹脂として、フェノキシ樹脂（Ａ）に架橋性硬化樹脂（Ｂ）及び架橋剤（Ｃ）を含有した架橋性接着樹脂組成物を使用する場合、さらに、追加の加熱工程を含めてもよい。
【００７５】
架橋性接着樹脂組成物を使用する場合は、ＣＦＲＴＰ層１２となるＣＦＲＴＰ成形用プリプレグ２１のマトリクス樹脂１０１の原料樹脂として、架橋性接着樹脂組成物と同一又は同種のものを用いる場合には、第１の硬化状態の硬化物（固化物）からなるマトリクス樹脂１０１を含むＣＦＲＴＰ層１２を形成することができる。
【００７６】
このように、上記加熱圧着工程を経て、金属部材１１と、樹脂層１３と、ＣＦＲＴＰ層１２と、が積層され一体化された、金属−ＣＦＲＴＰ複合体１の中間体（プリフォーム）を作製できる。この中間体では、必要により、ＣＦＲＴＰ層１２として、マトリクス樹脂１０１が第１の硬化状態の硬化物（固化物）であるものを用いることもできる。そして、この中間体に対し、熱圧着工程の後で、ＣＦＲＴＰ層１２についてポストキュアを行うことで、第１の硬化状態の硬化物（固化物）からなるマトリクス樹脂１０１を架橋硬化させて第２の硬化状態の硬化物（架橋硬化物）へ変化させることができる。
【００７７】
ポストキュアのための追加の加熱工程は、例えば、２００℃以上２５０℃以下の範囲内の温度で３０分間〜６０分間程度の時間をかけて行うことが好ましい。なお、ポストキュアに代えて、塗装などの後工程での熱履歴を利用してもよい。
【００７８】
上述の通り、架橋性接着樹脂組成物を用いると、架橋硬化後のガラス転移点Ｔgが、フェノキシ樹脂（Ａ）単独よりも大きく向上する。そのため、上述した中間体に対して追加の加熱工程を行う前後、すなわち、樹脂が第１の硬化状態の硬化物（固化物）から第２の硬化状態の硬化物（架橋硬化物）へ変化する過程で、ガラス転移点Ｔgが変化する。具体的には、中間体における架橋前の樹脂のガラス転移点Ｔgは、例えば１５０℃以下であるのに対し、追加の加熱工程後の架橋形成された樹脂のガラス転移点Ｔgは、例えば１６０℃以上、好ましくは１７０℃以上２２０℃以下の範囲内に向上するので、耐熱性を大幅に高めることができる。
【００７９】
（前処理工程）
金属−ＣＦＲＴＰ複合体１を製造する際、金属部材１１とＣＦＲＴＰとを樹脂組成物により接合する前処理工程として、金属部材１１を脱脂することが好ましく、脱脂方法は溶剤でふき取る方法、水洗、界面活性剤を含む水溶液もしくは洗剤を用いた洗浄、加熱して油成分を揮発して除去する方法、アルカリ脱脂など一般に公知の方法も用いることができる。アルカリ脱脂が工業的には一般的であり、脱脂効果が高いため好適である。金型への離型処理や金属部材１１表面の付着物の除去（ゴミ取り）を行うことがより好ましい。ＴＦＳ（Ｔｉｎ  Ｆｒｅｅ  Ｓｔｅｅｌ）のように密着性が非常に高い鋼板を除き、通常は、防錆油などが付着した鋼板等の金属部材１１は、脱脂をして密着力を回復させないと、十分な接着強度を得ることは難しい。そこで、金属部材１１に上記の前処理を行うことで、金属−ＣＦＲＴＰ複合体１が高い接着強度を得やすくなる。脱脂の必要性については、事前に、対象とする金属部材を、脱脂工程無しで、対象とするＣＦＲＴＰに対象とする樹脂組成物により接合して一体化し、接着強度を測定して判断すればよい。
【００８０】
（後工程）
金属−ＣＦＲＴＰ複合体１に対する後工程では、塗装の他、ボルトやリベット留めなどによる他の部材との機械的な接合のため、穴あけ加工、接着接合のための接着剤の塗布などが行われる。
【００８１】
＜本実施形態の効果＞
上述した本実施形態によれば、金属部材１１とＣＦＲＴＰ層１２とが樹脂層１３を介して強固に接合された金属−ＣＦＲＴＰ複合体１が提供される。これら金属−ＣＦＲＴＰ複合体１は、金属部材１１とＣＦＲＴＰ層１２中の炭素繊維１０２とによる異種材料接触腐食を抑制するものである。特に、金属部材１１が腐食しやすい鉄鋼材料又は鉄系合金である場合は、異種材料接触腐食がより問題となるため、本実施形態は極めて有効である。また、本実施形態の金属−ＣＦＲＴＰ複合体１は、５μｍ以上の厚みを有する樹脂層１３により絶縁性が増し、より効果的に異種材料接触腐食を抑制することができる。更に、ＣＦＲＴＰ層１２のマトリクス樹脂として熱可塑性樹脂を用いることから、ＣＦＲＴＰを塑性変形させることが可能になる結果、金属―ＣＦＲＴＰ複合体１を一体として形状を加工することが可能となる。特に、マトリクス樹脂１０１としてフェノキシ樹脂、さらに樹脂層１３としてエポキシ樹脂を使用することで、両樹脂の分子構造の類似性により、ＣＦＲＴＰ層１２と樹脂層１３との間で極めて高い密着性を得ることが可能となる。さらに、上述した本実施形態によれば、電着塗膜を備える金属−ＣＦＲＴＰ複合体１を得ることが可能となる。
【実施例】
【００８２】
以下に実施例により、本発明をさらに具体的に説明するが、本発明はこれらの実施例に限定されるものではない。
（金属板の準備）
成分がＣ：０．１３１質量％、Ｓｉ：１．１９質量％、Ｍｎ：１．９２質量％、Ｐ：０．００９質量％、Ｓ：０．００２５質量％、Ａｌ：０．０２７質量％、Ｎ：０．００３２質量％、残分はＦｅ及び不純物からなる鋼を熱間圧延、酸洗後、冷間圧延を行い、厚さ１．０ｍｍの冷延鋼板を得た。次に、作製した冷延鋼板を連続焼鈍装置で最高到達板温が８２０℃となる条件で焼鈍した。焼鈍工程の焼鈍炉内のガス雰囲気は、１．０体積％のＨ2を含むＮ2雰囲気とした。作製した冷延鋼板をＣＲと称す。また、作製した冷延鋼板を、焼鈍工程を有する連続溶融めっき装置の焼鈍工程で最高到達板温が８２０℃となる条件で焼鈍した後にめっき工程で溶融亜鉛めっきした。焼鈍工程の焼鈍炉内のガス雰囲気は、１．０体積％のＨ2を含むＮ2雰囲気とした。めっき工程でのめっき浴の成分はＺｎ−０．２％Ａｌ(ＧＩと称す）、Ｚｎ−０．０９％Ａｌ（ＧＡと称す）、Ｚｎ−１．５％Ａｌ−１．５％Ｍｇ(Ｚｎ−Ａｌ−Ｍｇと称す）、Ｚｎ−１１％Ａｌ−３％Ｍｇ−０．２％Ｓｉ（Ｚｎ−Ａｌ−Ｍｇ−Ｓｉと称す）の４種をめっき鋼板として用いた。なお、Ｚｎ−０．０９％Ａｌめっき（ＧＡ）の溶融めっき浴を用いたものは溶融めっき浴に鋼板を浸漬して、めっき浴から鋼板を引き抜きながら、スリットノズルからＮ2ガスを吹き付けてガスワイピングし、めっき液の付着量を調整した後に、インダクションヒーターにて板温４８０℃で加熱することで合金化させて、めっき層中へ鋼板中のＦｅを拡散させた。めっきした鋼板のめっきの付着量は、ＧＡは４５ｇ／ｍ2、ＧＡ以外のめっきは６０ｇ／ｍ2とした。作製した５種の金属板を日本パーカライジング社製アルカリ脱脂剤「ファインクリーナーＥ６４０４」で脱脂した。なお、作製した金属板の引張強度を測定したところ、いずれも９８０ＭＰａ以上であった。
【００８３】
（樹脂膜形成工程）
樹脂層の原料として、エポキシ樹脂、ポリウレタン樹脂、及びポリエステル樹脂を使用し、上記樹脂それぞれを使用した樹脂膜を形成した。以下に、各樹脂膜の形成方法について説明する。
【００８４】
＜エポキシ樹脂膜（ａ）＞
三菱ケミカル株式会社製エポキシ樹脂「ｊＥＲ（登録商標）８２８」を１００質量部に対して、三菱ケミカル株式会社製エポキシ樹脂硬化剤「ｊＥＲキュア（登録商標）Ｗ」を２５質量部添加して混合した。作製した金属板上にブレードコーターを用いて片面のみ、且つ、ＣＦＲＴＰを貼り付ける部分のみに上記のエポキシ樹脂とエポキシ樹脂硬化剤の混合物を部分塗布し、加熱時間６０秒で到達板温が２３０℃となる条件で上記の混合物を乾燥硬化させることにより、金属板上に表１〜３に記載の厚み（１μｍ、５μｍ、１０μｍ、２０μｍ、５０μｍ）のエポキシ樹脂膜（ａ）を形成した。
【００８５】
＜ポリウレタン樹脂膜（ｂ）＞
第一工業製薬製水分散ウレタン樹脂「スーパーフレックス１５０」を、作製した金属板上にブレードコーターにて片面のみ、且つ、ＣＦＲＴＰを貼り付ける部分のみに部分塗布し、加熱時間６０秒で到達板温が２３０℃となる条件で乾燥硬化させることにより、金属板上に１０μｍのポリウレタン樹脂膜（ｂ）を形成した。
【００８６】
＜ポリエステル樹脂膜（ｃ）＞
東洋紡株式会社製ポリエステル樹脂「バイロン（登録商標）２２６」を溶剤であるシクロヘキサノンに３０質量％溶解した。この溶剤にポリエステル樹脂を溶解した混合物の固形分１００質量部に対して、日本サイテックインダストリーズ株式会社製イミノ基型メラミン「サイメル３２５」を固形分で２０質量部添加し、さらに、日本サイテックインダストリーズ株式会社製硬化触媒「キャタリスト２９６−９」を全固形分に対して０．１重量％で添加し混合し、樹脂混合物を得た。得られた樹脂混合物を、作製した金属板上にブレードコーターにて片面のみ、且つ、ＣＦＲＴＰを貼り付ける部分のみに部分塗布し、加熱時間６０秒で到達板温が２００℃となる条件で乾燥硬化させることにより、金属板上に１０μｍのポリエステル樹脂膜（ｃ）を形成した。
【００８７】
（熱可塑性ＣＦＲＴＰプリプレグの作製）
続いて、ＣＦＲＴＰ層となる３種のＣＦＲＴＰプリプレグを以下の方法で作製した。
【００８８】
＜フェノキシ樹脂ＣＦＲＴＰプリプレグ（Ａ）の作製＞
新日鉄住金化学株式会社製ビスフェノールＡ型フェノキシ樹脂「フェノトートＹＰ−５０Ｓ」（ガラス転移温度＝８３℃）を粉砕、分級した平均粒子径Ｄ５０が８０μｍである粉体を、炭素繊維からなる強化繊維基材（クロス材：東邦テナックス社製、ＩＭＳ６０）に、静電場において、電荷７０ｋＶ、吹き付け空気圧０．３２ＭＰａの条件で粉体塗装を行った。その後、オーブンで１７０℃、１分間加熱溶融して樹脂を熱融着させ、厚み約０．６ｍｍのフェノキシ樹脂ＣＦＲＴＰプリプレグ（Ａ）を作製した。なお、粉砕、分級したフェノキシ樹脂の平均粒子径は、レーザー回折・散乱式粒子径分布測定装置（マイクロトラックＭＴ３３００ＥＸ、日機装社製)により、体積基準で累積体積が５０％となるときの粒子径を測定した。作製したフェノキシ樹脂ＣＦＲＴＰプリプレグ（Ａ）の融点は、先立って説明した、融点（Ｋ）=ガラス転移点（Ｋ）×１．４の式を用い、便宜的に２２５℃（４９８Ｋ）であるとした。
【００８９】
＜ポリアミド６/６６共重合体ＣＦＲＴＰプリプレグ（Ｂ）の作製＞
宇部興産株式会社製のポリアミド６/６６共重合体  ベースグレード５０３３（融点＝１９６℃）を１８０℃に加熱したプレス機で３ＭＰａ、３分間プレスして厚さ１００μｍのナイロン樹脂シートを作製した。このナイロン樹脂シートと炭素繊維からなる平織の強化繊維基材（クロス材：サカイオーベックス社製、ＳＡ−３２０３）とを交互に積層して積層体を得た。この積層体を２２０℃に加熱したプレス機で３ＭＰａ、３分間プレスして、厚み約０．６ｍｍのナイロン樹脂ＣＦＲＴＰプリプレグ（Ｂ）を作製した。
【００９０】
＜ポリアセタール樹脂ＣＦＲＴＰプリプレグ（Ｃ）の作製＞
東レプラスチック精工株式会社製ポリアセタール  ＴＰＳ（登録商標）ＰＯＭ  ＮＣ（融点＝１６３℃）を１５０℃に加熱したプレス機で３ＭＰａ、３分間プレスして厚さ１００μｍのポリアセタール樹脂シートを作製した。このポリアセタール樹脂シートと炭素繊維からなる平織の強化繊維基材（クロス材：サカイオーベックス社製、ＳＡ−３２０３）とを交互に積層して積層体を得た。この積層体を２２０℃に加熱したプレス機で３ＭＰａ、３分間プレスして、厚み約０．６ｍｍのポリアセタール樹脂ＣＦＲＴＰプリプレグ（Ｃ）を作製した。
【００９１】
（金属−ＣＦＲＴＰ複合体の作製）
次に、金属板又は樹脂膜を表面上に形成した金属板と、ＣＦＲＴＰプリプレグとを表１〜３に記載の組み合わせで使用し、金属−ＣＦＲＴＰ複合体を作製した。詳細には、樹脂膜を積層した金属板上に、作製したＣＦＲＴＰプリプレグを重ね、表１〜３に記載の所定の温度に加熱した平金型を有するプレス機で、３ＭＰａで３分間プレスすることで、樹脂層（ａ）〜（ｃ）及びＣＦＲＴＰ層（Ａ）〜（Ｃ）を備える金属−ＣＦＲＴＰ複合体を作製した。得られた金属−ＣＦＲＴＰ複合体の厚さを、ＪＩＳ  Ｋ  ５６００−１−７、５．４項の光学的方法の断面法に準拠して測定した。ＣＦＲＴＰ層の厚みは全て０．５ｍｍであり、樹脂層の厚みは、形成した樹脂膜と同様であった。なお、使用したＣＦＲＴＰプリプレグの炭素繊維の密度は全て５５体積％であった。
【００９２】
【表１】
2019181946.tif 000003
【００９３】
【表２】
2019181946.tif 000004
【００９４】
【表３】
2019181946.tif 000005
【００９５】
（評価）
＜弾性率＞
高温ナノインデンテーション（Ａｎｔｏｎ  Ｐａａｒ製高温ナノインデンテーション  ＵＮＨＴ3ＨＴＶ）を用い、表１〜３記載の温度にてＣＦＲＴＰ層に含まれるマトリクス樹脂及び樹脂層の押し込み弾性率を測定した。ＣＦＲＴＰ層のマトリクス樹脂の押し込み弾性率と樹脂層の押し込み弾性率との関係が、（ＣＦＲＴＰ層のマトリクス樹脂の押し込み弾性率）＜（樹脂層の押し込み弾性率）である場合は、評価結果を○とし、ＣＦＲＴＰ層のマトリクス樹脂の押し込み弾性率と樹脂層の押し込み弾性率との関係が（ＣＦＲＴＰ層のマトリクス樹脂の押し込み弾性率）≧（樹脂層の押し込み弾性率）である場合は評価結果を×とした。
【００９６】
＜耐食性＞
巾７０ｍｍ×長さ１５０ｍｍの樹脂層を積層した金属板の中央に巾５０ｍｍ×長さ１００ｍｍのＣＦＲＴＰをプレスした複合サンプルを用いて、脱脂、表面調整、リン酸亜鉛処理を行った後に電着塗装を施した。脱脂は、日本パーカライジング社製脱脂剤「ファインクリーナーＥ６４０８」を用いて、６０℃の条件で５分間浸漬して脱脂した。脱脂した複合サンプルの表面調整は、日本パーカライジング社製「プレパレンＸ」を用いて、４０℃の条件で５分浸漬した。その後に日本パーカライジング社製リン酸亜鉛化成剤「パルボンドＬ３０６５」を用いて３５℃の条件で３分間浸漬することで、リン酸亜鉛処理を行った。リン酸亜鉛処理を行った後は水洗して１５０℃雰囲気のオーブンで乾燥させた。その後、日本ペイント社製の電着塗料「パワーフロート１２００」を１５μｍ電着塗装し、１７０℃雰囲気のオーブンで２０分焼き付けたものをサンプルとして用いた。電着塗装により、ＣＦＲＴＰを貼り付けていない金属部分のみが塗装された。
【００９７】
作製したサンプルを用いてサイクル腐食試験（ＣＣＴ）を行った。ＣＣＴのモードは自動車工業規格ＪＡＳＯ−Ｍ６０９に準じて行った。サンプルはＣＦＲＴＰ側を評価面として、評価面に塩水が噴霧されるように試験機に設置して試験を行った。耐食性の評価は、サンプルの外観を、４５サイクル（８時間で１サイクル）までは３サイクル毎に、４５サイクル以降は１５サイクル毎に目視観察し、赤錆が発生するサイクル数を求めた。赤錆が発生するまでのサイクル数が多いものほど、耐食性に優れており、異種材料接触腐食が抑制できたことを示している。また、赤錆は金属に貼り付けたＣＦＲＴＰの端付近から発生するため、そこに着目して目視観察を行った。
【００９８】
＜プレス加工性＞
Ｖ字型の凹凸金型を用いて、金型を２００℃に加熱した状態で熱間加工によるＶ字のプレス加工性を評価した。巾５０ｍｍ×長さ５０ｍｍの金属板全面にＣＦＲＴＰを貼りつけた複合サンプルを用いて試験した。凹金型側が複合サンプルのＣＦＲＴＰ面となり、凸金型側が金属部材面となるように金型に設置して、プレスを行った。なおＶ字型金型のＶ部の角度は９０°の金型を用い、曲げ部のＲ（曲率半径）の異なる金型を使ったプレス加工をそれぞれ行い、ＣＦＲＴＰが剥離しない限界Ｒを求めた。より小さい曲げＲでも剥離しないものほどプレス加工性に優れる。プレス加工後の断面を観察し、金属板とＣＦＲＴＰとの接着部分において、金属板とＣＦＲＴＰとが接着部分全体に対して３０％以上剥がれた場合を「剥離」とした。ＣＦＲＴＰが剥離しない限界Ｒが３０ｍｍＲ以下である場合、プレス加工性は良好である。
【００９９】
表１に示すように、金属板に冷延鋼板ＣＲを用い、樹脂層を設けたＮｏ．１２の試料と樹脂層を設けなかったＮｏ．１５の試料とを比較すると、樹脂層を設けたＮｏ．１２の試料の方が良好な耐食性を示すことが分かった。また、表１〜３に示すように、金属板としてＧＡ、ＧＩ、Ｚｎ−Ａｌ−Ｍｇ及びＡｎ−Ａｌ−Ｍｇ−Ｓｉを用いた場合も同様に、樹脂層を設けた試料は、樹脂層を設けなかった試料と比較して良好な耐食性を示すことが分かった。また、ＣＦＲＴＰ層のマトリクス樹脂の押し込み弾性率と樹脂層の押し込み弾性率との関係が○となった試料、すなわち、１６０〜１８０℃において、（ＣＦＲＴＰ層のマトリクス樹脂の押し込み弾性率）＜（樹脂層の押し込み弾性率）となった試料は、マトリクス樹脂の押し込み弾性率と樹脂層の押し込み弾性率との関係が×となった試料と比較して良好な耐食性を示すことが分かった。また、金属−ＣＦＲＴＰ複合体の樹脂層の膜厚を５μｍ以上とすることで、金属−ＣＦＲＴＰ複合体の耐食性が大きく向上することが分かった。上記のとおり、本実施形態に係る金属−ＣＦＲＴＰ複合体は炭素繊維と金属との異種材料接触腐食に対する耐食性に優れ、且つ、熱間プレスを行ってもＣＦＲＴＰが剥離しにくく、加工性に優れたものであった。
【０１００】
表１のＮｏ．１４の試料については、加熱圧着温度がＣＦＲＴＰ層のマトリクス樹脂の融点よりも低かったため、良好な耐食性を示したものの、Ｎｏ．１〜１３の試料に対して加工性がやや低下した。
【０１０１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【符号の説明】
【０１０２】
１        金属−ＣＦＲＴＰ複合体
１１      金属部材
１２      ＣＦＲＴＰ層
１３      樹脂層
２０      樹脂膜
２０Ａ    樹脂シート
２１      ＣＦＲＴＰ成形用プリプレグ
３０      塗膜
１０１    マトリクス樹脂
１０２    炭素繊維
【図１】
2019181946.tif 000006
【図２】
2019181946.tif 000007
【図３】
2019181946.tif 000008
【図４】
2019181946.tif 000009
【図５】
2019181946.tif 000010